(57)【要約】【課題】平均粒径が０．０５μｍ以上、３μｍ未満のはんだ粉を安定した収率でもって効率的に得ることができるはんだ粉の製造方法を提供する。【解決手段】容器中に、固体または液体の金属と、非水系溶媒と、直径０．０５ｍｍ〜５ｍｍの粉砕用ボールとを入れ、混合物を得る工程と、前記混合物を前記金属の融点−５℃〜前記金属の融点＋２０℃に加熱し、攪拌する工程と、攪拌後の前記混合物から粉砕用ボールを分離して、はんだ粉と非水系溶媒の混合物を得る工程と、前記はんだ粉と非水系溶媒の混合物を固液分離して、はんだ粉を得る工程を有する、はんだ粉の製造方法が提供される。【選択図】なし【特許請求の範囲】
【請求項１】
容器中に、固体または液体の金属と、非水系溶媒と、直径０．０５ｍｍ〜５ｍｍの粉砕用ボールとを入れ、混合物を得る工程と、
前記混合物を前記金属の融点−５℃〜前記金属の融点＋２０℃に加熱し、攪拌する工程と、
攪拌後の前記混合物から粉砕用ボールを分離して、はんだ粉と非水系溶媒の混合物を得る工程と、
前記はんだ粉と非水系溶媒の混合物を固液分離して、はんだ粉を得る工程を有する、はんだ粉の製造方法。
【請求項２】
前記非水系溶媒の沸点は１５０℃以上である、請求項１に記載のはんだ粉の製造方法。
【請求項３】
前記非水系溶媒はアルデヒド基またはヒドロキシ基を有する有機溶媒である、請求項２に記載のはんだ粉の製造方法。
【請求項４】
前記非水系溶媒は一級アミノ基、または二級アミノ基、または三級アミノ基の内の少なくとも一種以上を含む有機溶媒である、請求項２に記載のはんだ粉の製造方法。
【請求項５】
羽根を周速２００ｃｍ／秒〜２００００ｃｍ／秒で回転することにより前記攪拌する工程を行う、請求項１〜４のいずれかに記載のはんだ粉の製造方法。
【請求項６】
前記固液分離を遠心分離またはフィルタープレスにより行う、請求項１〜５のいずれかに記載のはんだ粉の製造方法。
【請求項７】
前記はんだ粉と非水系溶媒の混合物を固液分離した後、はんだ粉を沸点１５０℃以下の有機溶媒で洗浄する、請求項１〜６のいずれかに記載のはんだ粉の製造方法。
【請求項８】
前記金属の体積が、前記非水系溶媒の体積の０．１体積％〜２０体積％である、請求項１〜７のいずれかに記載のはんだ粉の製造方法。
【発明の詳細な説明】
【技術分野】
【０００１】
本発明は、粒径が微細であるはんだ粉の製造方法に関する。
【背景技術】
【０００２】
携帯通信機器等の電子機器の小型化か進んでおり、それに組み込まれる電子部品・電子回路の小型化が進み、今後もこの傾向は続くものと考えられる。はんだ粉を配合したはんだペーストが使用される部品・回路のサイズは小さくなっており、基板のスルーホールやＩＣチップの配線において１００μｍ程度の線幅または径に対応したファインピッチソルダリング技術の要求に適合したはんだペーストが必要となってきている。この場合、用いるはんだペーストに配合するはんだ粉の平均粒径は、５μｍ以下であることが望まれる場合がある。今後予想される電子部品や回路の更なる小型化の要請に対応するために、はんだペーストに配合するはんだ粉として、平均粒径３μｍ未満、更には平均粒径１μｍ未満のはんだ粉が要望されることが増加すると考えられる。
【０００３】
従来よりはんだ粉は、ディスクアトマイズ法やガスアトマイズ法にてその多くが製造されているが、これらの方法では平均粒径１０μｍ以下のはんだ粉を得ることが困難であった。特許文献１には、ガスアトマイズ法でも製造条件を調整することにより、平均粒径５μｍ以下のはんだ粉が得られることが記載されている。しかし、ディスクアトマイズ法やガスアトマイズ法で平均粒径４μｍ以下のはんだ粉が得られた報告例はない。
【０００４】
また、ディスクアトマイズ法、ガスアトマイズ法以外のはんだ粉の製法としては、特許文献２に、オイルとハンダ溶融物を攪拌することによりはんだ粉を得る方法が記載されている。特許文献３には、微細粒状にされたリフローはんだを製造する方法が記載されているが、いずれの文献でも、平均粒径３μｍ未満のはんだ粉は得られていない。
【先行技術文献】
【特許文献】
【０００５】
【特許文献１】特開２００４−０９８１１８号公報
【特許文献２】特表２００２−５１９５０９号公報
【特許文献３】ドイツ連邦共和国特許出願公開第４４０２０４２号公報
【発明の概要】
【発明が解決しようとする課題】
【０００６】
上述したように、平均粒径３μｍ未満のはんだ粉は得られていない。そこで、本発明の目的は、平均粒径が０．０５μｍ以上、３μｍ未満のはんだ粉を安定した収率でもって効率的に得ることができるはんだ粉の製造方法を提供することにある。
【課題を解決するための手段】
【０００７】
前記の目的を達成するため、本発明者らは、鋭意研究の結果、容器中に、固体または液体の金属と、非水系溶媒と、直径０．０５ｍｍ〜５ｍｍの粉砕用ボールとを入れ、混合物を得て、前記混合物を１５０℃以上に加熱し、攪拌した後、前記混合物から粉砕用ボールを分離して、はんだ粉と非水系溶媒の混合物を得て、前記はんだ粉と非水系溶媒の混合物を固液分離することにより、平均粒径０．０５μｍ以上、３μｍ未満のはんだ粉を得られることを知見し、本発明を完成するに至った。
【０００８】
かかる知見に基づく本発明によれば、容器中に、固体または液体の金属と、非水系溶媒と、直径０．０５ｍｍ〜５ｍｍの粉砕用ボールとを入れ、混合物を得る工程と、前記混合物を前記金属の融点−５℃〜前記金属の融点＋２０℃に加熱し、攪拌する工程と、攪拌後の前記混合物から粉砕用ボールを分離して、はんだ粉と非水系溶媒の混合物を得る工程と、前記はんだ粉と非水系溶媒の混合物を固液分離して、はんだ粉を得る工程を有する、はんだ粉の製造方法が提供される。
【０００９】
前記非水系溶媒の沸点は１５０℃以上であってもよい。また、前記非水系溶媒はアルデヒド基またはヒドロキシ基を有する有機溶媒であってもよい。また、前記非水系溶媒は一級アミノ基、または二級アミノ基、または三級アミノ基の内の少なくとも一種以上を含む有機溶媒であってもよい。
【００１０】
また、羽根を周速２００ｃｍ／秒〜２００００ｃｍ／秒で回転することにより前記攪拌する工程を行ってもよい。また、前記固液分離を遠心分離またはフィルタープレスにより行ってもよい。また、前記はんだ粉と非水系溶媒の混合物を固液分離した後、はんだ粉を沸点１５０℃以下の有機溶媒で洗浄してもよい。また、前記金属の体積が、前記非水系溶媒の体積の０．１体積％〜２０体積％であってもよい。
【発明の効果】
【００１１】
本発明によれば、平均粒径が３μｍ未満と小さく、今後ますます高度化することが予想されるファインピッチソルダリング技術の要求に適合したはんだペースト用材料として活用することができるはんだ粉が安定した収率でもって効率的に得られる。
【発明を実施するための形態】
【００１２】
以下、本発明の実施の形態について説明する。なお、本実施の形態は本発明を限定するものではない。
【００１３】
＜はんだ粉の合金組成＞
本発明におけるはんだ粉の合金組成としては、種々のはんだ合金を用いることが可能である。具体的な合金組成としては第１に、Ｓｎが９０質量％〜９９．９質量％、Ａｇが０．０５質量％〜１０質量％含有する合金が挙げられる。この場合、鉛を含有しない無鉛はんだ粉を得ることも可能である。第２に、Ｓｎが５０質量％〜９０質量％、Ｐｂが１０質量％〜５０質量％含有合金が挙げられる。これらの合金組成にすることにより、低融点のはんだ粉を得ることができ、低融点であることは、溶媒中で攪拌する本発明の製造方法を適用する上で、有利である。前記の合金は、必要に応じて、銅、亜鉛、ビスマス、インジウム、アンチモン等の元素のいずれか一種又は二種以上を含んでもよい。
【００１４】
＜はんだ粉の平均粒径＞
はんだ粉の平均粒径は、０．０５μｍ以上、３μｍ未満であることが好ましい。３μｍ以上の場合には、ファインピッチソルダリング技術の要求に十分適合できない場合があり、０．０５μｍ未満のはんだ粉は、表面活性が高く、酸化等の変質による問題が生じることがある。
電子部品や電子回路の更なる小型化によるファインピッチソルダリング技術の要求水準高度化に対応するためには、はんだ粉の平均粒径は、１μｍ未満とすることが更に好ましく、０．７μｍ以下とすることが一層好ましい。
【００１５】
本発明によれば、平均粒径３μｍ未満のはんだ粉は、以下の工程を経ることにより、安定した収率でもって効率的に製造することができる。
容器中に、固体または液体の金属と、非水系溶媒と、直径０．０５ｍｍ〜５ｍｍの粉砕用ボールとを入れ、混合物を得る工程。
（２）前記混合物を前記金属の融点より５℃低い温度（融点−５℃）〜前記金属の融点より２０℃高い温度（融点＋２０℃）に加熱し、攪拌する工程。
（３）前記混合物から粉砕用ボールを分離して、はんだ粉と非水系溶媒の混合物を得る工程。
（４）前記はんだ粉と非水系溶媒の混合物を固液分離して、はんだ粉を得る工程。
必要に応じて、得られたはんだ粉に対して、洗浄、乾燥等を行ってもよい。
【００１６】
＜原料金属＞
はんだ粉の原料金属としては、得ようとするはんだ粉と同一の金属組成を持つ例えばＳｎが９０質量％〜９９．９質量％、Ａｇが０．０５質量％〜１０質量％含有するはんだ合金、Ｓｎが５０質量％〜９０質量％、Ｐｂが１０質量％〜５０質量％含有するはんだ合金またはこれらはんだ合金の原料となる金属の混合物を使用することができる。均一な金属組成を持つはんだ粉をより容易に得ることができるようにするためには、合金を使用することが好ましい。
【００１７】
＜非水系溶媒＞
本発明での非水系溶媒とはその沸点が、１５０℃以上であるものが好適であり、２００℃以上であるものが特に好適である。後述するように、はんだ粉を得るためには、非水系溶媒として得ようとするはんだ粉の融点よりも高い沸点を持つものが好ましいが、攪拌をおこなう容器に圧力容器を用いることにより、雰囲気圧力を上げ、常圧の沸点がはんだ粉の融点より低い非水系溶媒でも、使用が可能である。しかしながら製造装置に耐圧性能が必要となるので、沸点は、得ようとするはんだ粉の溶融温度よりも１０℃以上高いことが望ましい。更に非水系溶媒として、はんだ粉が酸素と反応して、表面に酸化物を形成しやすいために、還元性を有する溶媒であることが更に好ましい。
【００１８】
例えば、このような非水系溶媒の一例として、沸点が１５０℃から４００℃の範囲のアルコール系溶媒が挙げられる。具体的にはＳｎ−Ａｇ−Ｃｕ系はんだの融点が２１８℃の場合、且つ常圧下で以下に述べる攪拌操作を行ない、微粉化されたはんだ粉を得るためには、非水系溶媒の沸点は２２０℃以上であることが好ましく、２５０℃以上であることが更に好ましい。
【００１９】
具体的には、非水系溶媒として、一価アルコール、または二価アルコールのグリコールがある。一価アルコールとしては、例えば、ブチルアルコール、アミルアルコール、ヘキシルアルコール、ヘプチルアルコール、オクチルアルコール、デシルアルコール、ノニルアルコール、シクロペンタノール、ベンジルアルコール、シンナミルアルコール等がある。グリコール系の溶媒としては、グリセリン、エチレングリコール、ジエチレングリコール、トリエチレングリコール、プロピレングリコール、トリメチレングリコール、ブタンジオール、ペンタンジオール、ヘキサンジオール、ヘプタンジオール、オクタンジオール、ノナンジオール、デカンジオール、ベンズピナコール、ヒドロベンゾイル、シクロペンダジオール、シクロヘキサンジオール、シクロヘキサンジオール、グリコール酸アミド、ジエチレングリコールジメチルエーテル、ジエチレングリコールジエチルエーテル、プロピレングリコールモノエチルエーテル、ジエチレングリコールジブチルエーテル、酢酸ジエチレングリコールモノブチルエーテル、プロピレングリコールモノメチルエーテルアセタート等があり、分子量の大きいものではポリエチレングリコール、ポリエチレングリコールエステル、ポリエチレングリコールエーテルがある。特にグリコール、ジオール系のものは水酸基を二つ持つものであるため、極性を持ち、粉の分散性に寄与するので望ましい。このような溶媒としては、例えば−ＣＨ２−ＣＨＯＨ、または−ＣＨＲ−ＣＨＯＨ、−ＣＲ１Ｒ２−ＣＨＯＨ、＝ＣＨＣＨＯＨ、＝ＣＲＣＨＯＨ（Ｒ、Ｒ１、Ｒ２：側鎖）を分子中に含まれるもので、且つ溶媒の沸点は少なくとも１００℃以上のものである。更にはアルデヒド基−ＣＨＯを持つ有機化合物も同様な効果を持ち、例えば、脂肪族飽和アルデヒドとして、ラウリンアルデヒド、トリデシルアルデヒド、ミリスチンアルデヒド、カプロンアルデヒド、ヘプトアルデヒド、ペンタデシルアルデヒド、パルミチンアルデヒド、マルガリンアルデヒド、ステアリンアルデヒドが挙げられ、脂肪族ジアルデヒドとしては例えばスクシンジアルデヒドがあり、脂肪族不飽和アルデヒドとして、クロトンアルデヒド、更には芳香族アルデヒドには、ベンズアルデヒド、トルアルデヒド、サリチルアルデヒド、シンナムアルデヒド、ナフトアルデヒド等があり、複素環式アルデヒドにはフルフラールが挙げられる。アミン系の還元性溶媒としては、ヘキシルアミン、ヘブチンアミン、オクチルアミン、ウンデシルアミン、トリデシルアミン、テトラデシルアミン、ペンタデシルアミン、セチルアミン、ジブチルアミン、ジアミルアミン、シクロヘキシルアミン、アニリン、ナフチルアミン、トルイジン等がある。
【００２０】
＜粉砕用ボール＞
本発明に用いる粉砕用ボールとしては、材質としてセラミックス系を用いたアルミナボール、ジルコニアボール、ムライトボール、ガラスボール、金属系のステンレスボールや鉄ボール等を使用することができ、特に材質に制限はないが、粉砕用ボールの材質として、耐久性が高く、はんだ粉への不純物の混入が少ない利点のある、ジルコニア、アルミナ、ステンレス鋼が、特に好適である。
【００２１】
粉砕用ボールは、粒径が０．０５ｍｍ〜５ｍｍであることが好ましい。粒径１５ｍｍ超の粉砕用ボールのみを使用すると、目的とする微細な粒径を持つはんだ粉を得ることが難しくなり、粒径０．０５ｍｍ未満の粉砕用ボールのみを使用すると、攪拌後の固液分離に時間を要することがある。
より粒径の小さいはんだ粉を容易に得るためには、粉砕用ボールの粒径は、０．１〜５ｍｍが更に好ましく、０．１〜３ｍｍが一層好ましく、０．１〜１ｍｍが更に一層好ましい。粉砕用ボールを大きな粒径のものと小さな粒径のものとを組み合わせて使用することも可能である。この場合には、大きなボールサイズは特に粒径１５ｍｍにこだわる必要はなく、例えば、粒径３０ｍｍでも良い。少なくとも粒径０．０５ｍｍ〜１５ｍｍの粉砕用ボールが５０質量％入っていることが必要である。
【００２２】
粉砕用ボールの表面に、はんだが付着しにくい材質であるダイヤモンドライクカーボン（ＤＬＣ）やＢ，Ｃ，Ｎ等の化合物を形成することができる。
【００２３】
＜混合物の体積比＞
前記混合物の体積比は、用いる非水系溶媒の体積に対して、金属原料は、０．１体積％〜２０体積％が好ましく、０．１体積％〜１０体積％が一層好ましい。粉砕用ボールは、用いる非水系溶媒の体積に対して、２０体積％〜６００体積％が好ましい。金属原料が０．１体積％未満の場合、生産性が低くなり、２０体積％超の場合には、得られるはんだ粉の粒径が十分小さくならないことがある。粉砕用ボールが２０体積％未満の場合には、得られるはんだ粉の粒径が十分小さくならないことがあり、６００体積％超の場合は、粉砕用ボールの表面に原料用金属が多く付着した状態となることがある。前記混合物を容器中で静置したときに、前記粉砕用ボールの上面と前記非水系溶媒の上面の高さが、略同一となるように、前記粉砕用ボールの前記非水系溶媒に対する体積比率を調整することにより、微粒子のはんだ粉が得やすくなるので、更に好ましい。
【００２４】
＜加熱・攪拌工程＞
前記金属原料と、前記非水系溶媒と、前記粉砕用ボールの混合物を加熱・攪拌することにより、平均粒径が０．０５μｍ以上、３μｍ未満であるはんだ粉を生成することができる。
【００２５】
加熱・攪拌する雰囲気は、不活性ガスまたは還元性ガスとすることが好ましい。雰囲気を空気とした場合、生成したはんだ粉の表面に厚い酸化膜が生成することがあり、雰囲気中の酸素濃度は低いほうが好ましい。不活性ガスとしては、窒素、アルゴン等が挙げられ、還元性ガスとしては、水素または水素と不活性ガスの混合ガスが挙げられる。
【００２６】
加熱・攪拌する際、混合物の加熱温度は、得ようとするはんだ粉の合金組成物の融点より高い温度とすればよいが、前記融点より５℃低い温度〜前記融点より２０℃高い温度に加熱することが好ましい。より好ましくは、前記融点と同じ温度〜前記融点より１７℃高い温度とすればよい。また、さらに好ましくは、前記融点より７℃高い温度〜前記融点より１２℃高い温度とすればよい。合金組成物の融点近傍の温度で加熱・攪拌を行うことではんだ粉の収率（はんだ粉収量／はんだ合金原料投入量）が好適なものとなる。前記加熱温度は、使用する非水系溶媒の沸点（加圧下で加熱・攪拌する場合には、該加圧下での沸点）未満の温度とする。
【００２７】
攪拌は、攪拌羽根を回転することによりおこなうことができ、ミル等の粉砕用ボールを用いることができる粉砕機を用いておこなってもよい。回転数等の粉砕条件は、混合物の内容と得ようとするはんだ粉の平均粒径に応じて、適宜選択すれば良く、攪拌羽根等の回転数を上昇させることにより、得られるはんだ粉の平均粒径を小さくすることができる。例えば、攪拌羽根を用いる場合、その回転数は、１００〜１０００００
ｒｐｍの範囲、攪拌羽根の周速は、１００〜５０００ｃｍ／ｓｅｃの範囲に設定することができる。
【００２８】
＜粉砕用ボールの分離＞
加熱・攪拌後、混合物は、攪拌をおこなった状態で、はんだ粉の融点より１０℃以上低い温度まで冷却する。その後、混合物から粉砕用ボールをメッシュを通す等の公知の手段により分離して、はんだ粉と非水系溶媒の混合物を得る。
【００２９】
＜固液分離＞
前記工程で得られたはんだ粉と非水系溶媒の混合物の固液分離をおこなう。固液分離は、遠心分離、フィルタープレスによるろ過等の公知の方法によりおこなうことができる。なお、用いた非水系溶媒が、はんだ粉の分散媒として支障ない場合には、固液分離をおこなう必要はない。
【００３０】
＜洗浄・乾燥＞
固液分離したはんだ粉は、溶媒で洗浄することができる。前記溶媒としては、メタノール、エタノール等の低沸点であるアルコールの有機溶媒が好適な例としてあげられる。洗浄後、真空乾燥等の高温加熱をおこなわない方法で乾燥することにより、使用した非水系溶媒の残留が少ないはんだ粉を得ることができる。
【実施例】
【００３１】
［実施例１］
Ｓｎ９９質量％、Ａｇ０．３質量％、Ｃｕ０．７質量％である組成のはんだ合金線１ｍｍΦを１０ｇ秤量し、このはんだ線を３００ｍＬのセパラブルフラスコに投入した。前記はんだ合金線の融点を示差走査熱量計（ＤＳＣ）（株式会社リガク製、Ｔｈｅｒｍｏ  ｐｌｕｓ  ＤＳＣ８２３０）で測定した結果、融点は、２１８℃であった。次に０．３ｍｍΦのジルコニアボール３００ｇを前記セパブルフラスコに投入し、更に、テトラエチレングリコール１００ｍＬを投入して、混合物を得た。この後、セパラブルフラスコの上蓋をして密封し、窒素ガスを１００ｍＬ／ｍｉｎで流し、１０分間ガス置換をした。次に、セパブルフラスコ内に設置してあった回転径が６ｃｍのステンレス製の攪拌羽根を７００ｒｐｍ回転させることにより攪拌をおこなった状態で、混合物を表１に記載の１４種類の温度（加熱温度）まで加熱した。なお、混合物の温度は、セパブルフラスコ内に設置された熱電対により測定した。混合物を前記加熱温度で１時間保持した後、前記攪拌状態を維持したまま、前記混合物を５℃／ｍｉｎの冷却速度で冷却した。混合物が４０℃以下になった段階で攪拌羽根の回転を止めた。次にこの混合物を２５０メッシュのナイロン生地の網を通過させて、０．３ｍｍΦのジルコニアボールを混合物から分離した。ろ過された側には微粉化したはんだ粉が分散した溶媒（テトラエチレングリコール）が回収された。テトラエチレングリコールを洗浄除去するために、前記はんだ粉が分散した溶媒を３０００ｒｐｍ、５分間の処理条件で遠心分離して固液分離し、上澄みの液体を除去して、はんだ粉を回収した。この後、下記の要領で、洗浄を行った。回収したはんだ粉を１００ｍLのエタノール中と攪拌混合し、再分散した後、３０００ｒｐｍ、５分間の処理条件で遠心分離して固液分離し、上澄みの液体を除去して、はんだ粉を回収した。この回収したはんだ粉をエタノール中に分散後、遠心分離による固液分離する操作を５回繰返しおこなった。得られたはんだ粉を６０℃で真空乾燥して、加熱温度が異なる１４種類の乾燥済みのはんだ粉を得た。
【００３２】
加熱温度が２１５℃〜２３５℃である６種類の前記乾燥済みのはんだ粉を、反射型のＦＴ−ＩＲ（PerkinElmer社製、Spectrum 100）でテトラエチレングリコールのヒドロキシ基のピークの有無について調べたが、前記ピークは認められなかった。
【００３３】
加熱温度が２１５℃〜２３５℃である６種類の前記乾燥済みのはんだ粉について、ＳＥＭ観察を行った結果、粒子形状は球状であった。前記乾燥済みのはんだ粉の平均粒径Ｄ５０を表１に示した。
なお、本願では、はんだ粉試料０．３ｇをイソプロピルアルコール３０ｍＬに入れ、４５Ｗ超音波洗浄器にて５分間処理後、当該処理液に対しマイクロトラック９３２０−Ｘ１００（ハネウエル−日機装製）を用いて粒径測定した際の、累積５０質量％粒径（Ｄ５０）を銀粉の平均粒径とした。ここで、平均粒径Ｄ５０について説明する。測定対象であるはんだ粉全体の粒度分布が求められたとき、その銀紛全体積を１００％として累積カーブを求めたとき、その累積カーブが、例えば、１０％、５０％、９０％となる点の粒子径をそれぞれＤ１０、Ｄ５０、Ｄ９０と表記した。そして、累積中位径（Ｍｅｄｉａｎ径）であるＤ５０を、平均粒径としている。  
得られた乾燥済みのはんだ粉の質量を、使用したはんだ合金線の質量で除することにより、はんだ粉の収率を計算した。その結果を、表１に示す。
【表１】
2011104634.tif 000002
【００３４】
［実施例２］  
はんだ合金線の組成をＳｎ９９質量％、Ａｇ０．３質量％、Ｃｕ０．７質量％から、Ｓｎ９６．５質量％、Ａｇ３．０質量％、Ｃｕ０．５質量％に変更し、前記加熱温度を表１の１４種類から表２の１３種類に変更した以外は、実施例１と同様の方法で乾燥済みはんだ粉を得て、評価をおこなった。なお、はんだ合金線の融点を測定した結果、２２３℃であった。
【００３５】
前記乾燥済みのはんだ粉を、反射型のＦＴ−ＩＲでテトラエチレングリコールのヒドロキシ基のピークの有無について調べたが、前記ピークは認められなかった。
【００３６】
加熱温度が２１５℃〜２３５℃である６種類の前記乾燥済みのはんだ粉について、ＳＥＭ観察を行った結果、粒子形状は球状であった。前記乾燥済みのはんだ粉の平均粒径Ｄ５０とはんだ粉の収率を表２に示した。
【表２】
2011104634.tif 000003
【００３７】
［実施例３］
はんだ合金線の組成をＳｎ９９質量％、Ａｇ０．３質量％、Ｃｕ０．７質量％から、表３に記載の５種類に変更し、前記加熱温度を表１の１４種類から表３、表４、表５の加熱温度（はんだ合金の融点＋５℃、はんだ合金の融点−１０℃、はんだ合金の融点−１０℃）に変更した以外は、実施例１と同様の方法で乾燥済みはんだ粉を得て、評価をおこなった。なお、５種類の組成のはんだ合金線について、融点を測定した結果を表３〜表５に示した。また、表３〜表５には各試料におけるはんだ粉の収率とはんだ粉の平均粒径Ｄ５０を示した。
【表３】
2011104634.tif 000004
【表４】
2011104634.tif 000005
【表５】
2011104634.tif 000006
【００３８】
前記乾燥済みのはんだ粉を、反射型のＦＴ−ＩＲでテトラエチレングリコールのヒドロキシ基のピークの有無について調べたが、前記ピークは認められなかった。
加熱温度が融点＋５℃である５種類の前記乾燥済みのはんだ粉について、ＳＥＭ観察を行った結果、粒子形状は球状であった。この乾燥済みのはんだ粉の平均粒径Ｄ５０とはんだ粉の収率を表３に示した。そして、表４および表５に示すように、加熱温度が、融点−１０℃および融点＋３０℃である場合には、いずれもはんだ粉の収率は１％未満であった。
【００３９】
［実施例４］  
はんだ合金線の質量を１０ｇから、表６に記載の値に、加熱温度を表１に記載の値から表６に記載の値に変更した以外は、実施例１と同様の方法で乾燥済みはんだ粉を得て、評価をおこなった。
【００４０】
前記乾燥済みのはんだ粉を、反射型のＦＴ−ＩＲでテトラエチレングリコールのヒドロキシ基のピークの有無について調べたが、前記ピークは認められなかった。
前記乾燥済みのはんだ粉の平均粒径Ｄ５０とはんだ粉の収率を表６に示した。表６の結果から粉砕時の合金濃度が変化しても、好適なはんだ粉収率を得るための加熱温度の範囲は変わらないことが分かった。
【表６】
2011104634.tif 000007
【００４１】
［実施例５］  
加熱温度を表１に記載の値から２５０℃に変更し、冷却速度を５℃／ｍｉｎから、２００℃に到達するまでは０．２℃／ｍｉｎに変更した以外は、実施例１と同様の方法で乾燥済みはんだ粉を得て、評価をおこなった。
【００４２】
前記乾燥済みのはんだ粉を、反射型のＦＴ−ＩＲでテトラエチレングリコールのヒドロキシ基のピークの有無について調べたが、前記ピークは認められなかった。
前記乾燥済みのはんだ粉の平均粒径Ｄ５０は、０．９μｍであり、はんだ粉の収率は、３０質量％であった。
［実施例６］  
加熱温度を表２に記載の値から２５５℃に変更し、冷却速度を５℃／ｍｉｎから、２１０℃に到達するまでは０．２℃／ｍｉｎに変更した以外は、実施例２と同様の方法で乾燥済みはんだ粉を得て、評価をおこなった。
【００４３】
前記乾燥済みのはんだ粉を、反射型のＦＴ−ＩＲでテトラエチレングリコールのヒドロキシ基のピークの有無について調べたが、前記ピークは認められなかった。
前記乾燥済みのはんだ粉の平均粒径Ｄ５０は、０．９μｍであり、はんだ粉の収率は、３２質量％であった。
【産業上の利用可能性】
【００４４】
本発明は、粒径が微細であるはんだ粉の製造方法に適用できる。